(57)【要約】【課題】ヒートラン試験後の窒素過飽和状態において商用周波耐電圧試験を行っても、絶縁低下を起こすことがない油浸紙コンデンサブッシングを提供する。【解決手段】頭部空間１０内に、窒素ガスを封入した油浸紙コンデンサブッシングである。中心導体４の油中部分を所定範囲にわたり気中部分よりも細径化し、この細径化された部分に従来よりも厚肉化したコンデンサコア１２を取付けることにより、油中部分の電位傾度を低減したことを特徴とする。【選択図】図１
2014179398.tif 000002
【特許請求の範囲】
【請求項１】
頭部空間内に窒素ガスを封入した油浸紙コンデンサブッシングであって、
中心導体の油中部分を所定範囲にわたり細径化し、この細径化された部分に厚肉化したコンデンサコアを形成することにより、油中部分の電位傾度を低減したことを特徴とする油浸紙コンデンサブッシング。
【請求項２】
油中部分の電位傾度を、５ｋＶ/ｍｍ以下としたことを特徴とする請求項１記載の油浸紙コンデンサブッシング。
【請求項３】
コンデンサコアのコンデンサ箔の枚数を増加させることにより、油中部分の電位傾度を、５ｋＶ/ｍｍ以下としたことを特徴とする請求項１記載の油浸紙コンデンサブッシング。
【発明の詳細な説明】
【技術分野】
【０００１】
本発明は、大電流用の油浸紙コンデンサブッシングの改良に関するものである。
【背景技術】
【０００２】
電力用変圧器への電力供給口及び電力取出口には、従来から油浸紙コンデンサブッシングが主に使用されている（特許文献１）。発電所などに使用されている昇圧用変圧器（ステップアップ変圧器）の１次側（発電機側）は低電圧・大電流であるため、使用されるブッシングは中心導体の全長が短く、直径が太い大電流用油浸紙コンデンサブッシングが使用されている。なお、油浸紙コンデンサブッシングの頭部には絶縁油の熱膨脹を吸収するための膨張室が形成されており、その内部には窒素ガスが封入されているのが一般的である。
【０００３】
変圧器メーカーはこのような大電流用油浸紙コンデンサブッシングを変圧器に組み込んだうえ、型式試験など顧客要求に応じてヒートラン試験を行なう。このヒートラン試験は大電流を通電して実施するのでジュール熱によりブッシングの中心導体が発熱し、それとともにブッシング内部の絶縁油が高温に加熱されて膨張する。その結果、ブッシング頭部の膨張室内に充填されている窒素ガス圧力も徐々に高まり、温度上昇前の絶縁油への窒素ガス溶け込み量が更に促進される。
【０００４】
ヒートラン試験の終了後、放熱により徐々に絶縁油の温度が低下して行くが、それに連れて絶縁油中の窒素ガスの溶解度が低下して行くため、絶縁油中は窒素過飽和の状態となる。ブッシングの形やサイズによって異なるが、ヒートラン試験の終了後、実用上では起こる可能性が無い速度で冷却が行なわれると窒素過飽和量は徐々に大きくなり、その後放置すれば平衡状態に戻る。このため単にヒートラン試験を行なうだけや実際のフィールドにおいて問題は無い。
【０００５】
しかし、この窒素過飽和の状態において実運用上では有り得ない商用周波耐圧試験等を行なうと、その高電界ストレスによりそれまで絶縁油中に溶け込んでいた窒素が細かな気泡となり、中心導体やその外周に巻かれたコンデンサコア近傍に多数浮遊する。その結果、気泡内部の放電が発生し、絶縁油の絶縁性能が低下する場合がある。
【０００６】
そこで出願人は膨張室内への封入窒素圧力を高めることにより、泡化電位傾度の向上や泡内放電電位傾度の向上等を試みてきた。またヒートラン試験順序の変更やヒートラン試験時には窒素溶け込みが進まない様封止栓を外して試験を行なうなど工夫をしてきたが、手数が掛かるなどの問題があった。
【先行技術文献】
【特許文献】
【０００７】
【特許文献１】特開２００３−２７２９２８号公報
【発明の概要】
【発明が解決しようとする課題】
【０００８】
従って本発明の目的は上記した従来の問題点を解決し、ヒートラン試験後の窒素過飽和状態において商用周波耐電圧試験を行っても、絶縁低下となることのない油浸紙コンデンサブッシングを提供することである。
【課題を解決するための手段】
【０００９】
上記の課題を解決するためになされた本発明は、頭部空間内に窒素ガスを封入した油浸紙コンデンサブッシングであって、中心導体の油中部分を所定範囲にわたり気中部分よりも細径化し、この細径化された部分に厚肉化したコンデンサコアを形成することにより、油中部分の電位傾度を低減したことを特徴とするものである。
【００１０】
なお、油中部分の電位傾度を、窒素過飽和状態の絶縁油においても気泡化しない５ｋＶ/ｍｍ以下とすることが好ましく、コンデンサコア電位傾度設計を見直し、例えば、コンデンサ箔の枚数を増加させることにより、油中部分の電位傾度を、５ｋＶ/ｍｍ以下とすることが好ましい。
【発明の効果】
【００１１】
本発明の油浸紙コンデンサブッシングは、中心導体の油中部分を所定範囲にわたり細径化し、この細径化された部分のコンデンサコアを厚肉化することにより、油中部分の電位傾度を低減したものである。ヒートラン試験後の窒素過飽和状態において絶縁試験を行っても、油中部分の電位傾度が低ければ絶縁油に溶け込んでいる窒素ガスは泡化しないため、気泡化することもなく、絶縁低下を防止することができる。なお電位傾度は５ｋＶ/ｍｍ以下とすることが好ましい。
【図面の簡単な説明】
【００１２】
【図１】本発明の実施形態を示す断面図である。
【図２】従来型の油浸紙コンデンサブッシングを示す断面図である。
【発明を実施するための形態】
【００１３】
以下に本発明の実施形態を説明する。この実施形態の油浸紙コンデンサブッシングは、昇圧用変圧器の入口側に用いられる低電圧大電流用途のものである。
【００１４】
図１は本発明の油浸紙コンデンサブッシングを示す図であり、１はフランジ、２はその上側の気中碍管、３はその下側の油中碍管である。４はアルミニウム合金または銅のような導電性に優れた金属材料からなる中心導体であり、その上端部は外部接続用の上部金具５に接続されている。下側の油中碍管３の下面板６と中心導体４の下部に固定されたベース板７との間には多数の圧縮スプリング８が配置されており、従来と同様のセンタークランプ構造のブッシングを構成している。
【００１５】
従来と同様、ブッシングの内部には絶縁油９が充填されている。絶縁油９の液面よりも上方部分は頭部空間１０となっており、窒素ガスが封入されている。この頭部空間１０は絶縁油の熱膨脹を吸収する役割を有するものである。
【００１６】
中心導体４は大電流を通電するためのものであるから、その直径は従来構造を示す図２のように一定であるのが普通である。しかし本発明では図１に示すように、中心導体４の油中部分を所定範囲にわたり細径化し、この細径化された部分のコンデンサコア１２を厚肉化してある。
【００１７】
中心導体４の細径部１３はフランジ１を挟んで上下両側に延びており、従来からコンデンサコア１２が巻き付けられていた部分である。細径部１３の上端は絶縁油９の液面以下である。本実施形態では直径が３５０ｍｍの中心導体の一部を３１８ｍｍまで細径化し、この直径で３２ｍｍ、片側１６ｍｍ分だけコンデンサコア１２を厚肉化した。このように中心導体４を細径化した寸法と、コンデンサコア１２を厚肉化した寸法を一致させることにより、コンデンサコア１２の外周面の位置は変わらないようにした。
【００１８】
なお、中心導体４の細径化は当然に中心導体４の通電抵抗の上昇を招く。このため細径化のためには中心導体の導電率が現行より高い材質を使用し、導電率改善分を細径化しも導体の全体抵抗が増加しないようすることが望ましい。今回の事例では中心導体４の元の直径の１/１０以下としている。
【００１９】
このようにコンデンサコア１２を厚肉化することにより、従来はコンデンサ箔の枚数が１１枚（箔間隔１ｍｍのため片側１１ｍｍ）であったのに対して、本実施形態では２７枚（箔間隔１ｍｍのため片側２７ｍｍ）にまで増加させることができ、その結果、９５ｋＶ耐圧試験時における油中部分の電位傾度を従来の１２.５ｋＶ/ｍｍから５ｋＶ/ｍｍ以下にまで低下させることが可能となった。このように油中部分の電位傾度を低下させることにより、窒素過飽和状態において、商用周波耐電圧試験を行っても絶縁油に溶け込んでいる窒素ガスは気泡化せず、絶縁性能を低下させることが無い。
【００２０】
なお、このように中心導体４の細径化は表皮抵抗の増大により大電流通電時の温度上昇特性が悪化する。このため中心導体４に導電率が従来よりも高い材料を使用することが好ましい。また、導電率が従来よりも高い材料を使用することによって強度低下の傾向となるが、中心導体４の高強度必要部を冷間加工したり熱処理したりすることにより、強度低下を補うことができる。
【符号の説明】
【００２１】
１  フランジ
２  気中碍管
３  油中碍管
４  中心導体
５  上部金具
６  下面板
７  ベース板
８  圧縮スプリング
９  絶縁油
１０  頭部空間
１２  コンデンサコア
１３  細径部
【図１】
2014179398.tif 000003
【図２】
2014179398.tif 000004